【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
重合性組成物の反応生成物である重合レンズ体を含むシリコーンヒドロゲルコンタクトレンズであって、
前記重合性組成物が、
（ａ）式（１）：
【化１】
2014513812.tif 000001
式中、式（１）のｍは３〜１０のうち１つの整数を表し、式（１）のｎは１〜１０のうち１つの整数を表し、式（１）のＲ1は１〜４個の炭素原子を有するアルキル基であり、かつ、式（１）のＲ2は水素原子又はメチル基である、
で表される第１のシロキサンモノマー、及び
（ｂ）少なくとも７，０００ダルトンの数平均分子量を有し両末端がメタクリレートでエンドキャップされたポリジメチルシロキサンである、第２のシロキサンモノマー、
を含み、
前記シリコーンヒドロゲルコンタクトレンズが、完全に水和した際に、約２５％〜約４５％のエネルギー損失を有する、シリコーンヒドロゲルコンタクトレンズ。
【請求項２】
前記シリコーンヒドロゲルコンタクトレンズが、完全に水和した際に、約２７％〜約４０％のエネルギー損失を有する、請求項１に記載のコンタクトレンズ。
【請求項３】
前記第１のシロキサンモノマーにおいて、式（１）のｍが４であり、式（１）のｎが１であり、式（１）のＲ1がブチル基であり、かつ、式（１）の各Ｒ2が独立に水素原子又はメチル基のいずれかである、請求項１に記載のコンタクトレンズ。
【請求項４】
前記第１のシロキサンモノマーの数平均分子量が４００ダルトン〜７００ダルトンである、請求項１に記載のコンタクトレンズ。
【請求項５】
前記重合性組成物が少なくとも１種の架橋剤をさらに含む、請求項１に記載のコンタクトレンズ。
【請求項６】
前記少なくとも１種の架橋剤がビニル含有架橋剤を含む、請求項５に記載のコンタクトレンズ。
【請求項７】
前記重合性組成物中に存在するビニル含有架橋剤の総量が約０．０１〜約２．０単位質量部である、請求項６に記載のコンタクトレンズ。
【請求項８】
前記重合性組成物中に存在する第１のシロキサンモノマーの量と前記重合性組成物中に存在するビニル含有架橋剤の総量の比が単位質量部で１００：１〜４００：１である、請求項７に記載のコンタクトレンズ。
【請求項９】
前記重合性組成物が少なくとも１種の親水性モノマーをさらに含む、請求項１に記載のコンタクトレンズ。
【請求項１０】
前記少なくとも１種の親水性モノマーが、１個のＮ−ビニル基を有する親水性アミドモノマーを含む、請求項９に記載のコンタクトレンズ。
【請求項１１】
前記重合性組成物中に存在する第１のシロキサンモノマーの量と前記重合性組成物中に存在する第２のシロキサンモノマーの量の比が単位質量部で少なくとも３：１である、請求項１に記載のコンタクトレンズ。
【請求項１２】
前記重合性組成物中に存在するシロキサンモノマーの総量が約３５〜約４０単位質量部である、請求項１に記載のコンタクトレンズ。
【請求項１３】
請求項１に挙げられた複数のコンタクトレンズを含み、完全に水和した際に、バッチの少なくとも２０の個々のレンズに関して測定された値の平均に基づき、約３０％ｗｔ／ｗｔ〜約７０％ｗｔ／ｗｔの平均平衡含水率（ＥＷＣ）、又は少なくとも５５バーラーの平均酸素透過率、又は７０度未満の平均捕捉気泡動的前進接触角、又は５５度未満の平均捕捉気泡静的接触角、又はそれらの任意の組合せを有する、シリコーンヒドロゲルコンタクトレンズのバッチ。
【請求項１４】
シリコーンヒドロゲルコンタクトレンズを製造する方法であって、以下の工程、
混和性の重合性組成物を準備する工程であって、前記重合性組成物が、
（ａ）式（１）：
【化３】
2014513812.tif 000002
式中、式（１）のｍは３〜１０のうち１つの整数を表し、式（１）のｎは１〜１０のうち１つの整数を表し、式（１）のＲ1は１〜４個の炭素原子を有するアルキル基であり、かつ、式（１）のＲ2は水素原子又はメチル基である、
で表される第１のシロキサンモノマー、及び
（ｂ）少なくとも７，０００ダルトンの数平均分子量を有し両末端がメタクリレートでエンドキャップされたポリジメチルシロキサンである、第２のシロキサンモノマー、
を含む、工程、
前記重合性組成物をコンタクトレンズ金型アセンブリ内で重合させて重合レンズ体を形成する工程、
前記重合レンズ体を洗浄液と接触させて前記重合レンズ体から抽出可能材料を除去する工程、及び
前記重合レンズ体をコンタクトレンズパッケージ内のコンタクトレンズパッケージング溶液中にパッケージングする工程、
を含み、前記シリコーンヒドロゲルコンタクトレンズは、完全に水和した際に、約２５％〜約４５％のエネルギー損失を有する、方法。
【請求項１５】
前記接触工程が、前記重合レンズ体を、揮発性有機溶媒を含まない洗浄液と接触させる工程を含む、請求項１４に記載の方法。
【請求項１６】
前記第１のシロキサンモノマーの数平均分子量が４００ダルトン〜７００ダルトンである、請求項１４に記載の方法。
【手続補正２】
【補正対象書類名】明細書
【補正対象項目名】０３４４
【補正方法】変更
【補正の内容】
【０３４４】
（００３１６）
以上に多数の刊行物及び特許が引用されている。これらの引用刊行物及び特許はそれぞれその全内容が参照により本明細書の一部とされる。
本発明の好ましい態様は、下記の通りである。
〔１〕重合性組成物の反応生成物である重合レンズ体を含むシリコーンヒドロゲルコンタクトレンズであって、
前記重合性組成物が、
（ａ）式（１）：
【化１】
2014513812.tif 000003
式中、式（１）のｍは３〜１０のうち１つの整数を表し、式（１）のｎは１〜１０のうち１つの整数を表し、式（１）のＲ1は１〜４個の炭素原子を有するアルキル基であり、かつ、式（１）のＲ2は水素原子又はメチル基である、
で表される第１のシロキサンモノマー、及び
（ｂ）少なくとも７，０００ダルトンの数平均分子量を有し両末端がメタクリレートでエンドキャップされたポリジメチルシロキサンである、第２のシロキサンモノマー、
を含み、
前記シリコーンヒドロゲルコンタクトレンズが、完全に水和した際に、約２５％〜約４５％のエネルギー損失を有する、シリコーンヒドロゲルコンタクトレンズ。
〔２〕前記シリコーンヒドロゲルコンタクトレンズが、完全に水和した際に、約２７％〜約４０％のエネルギー損失を有する、前記〔１〕に記載のコンタクトレンズ。
〔３〕前記エネルギー損失が式（Ｂ）：
（（エネルギー0から100%ひずみ−エネルギー100から0%ひずみ）／エネルギー0から100%ひずみ）×１００    （Ｂ）
式中、エネルギー0から100%ひずみは、レンズのサンプルを一定速度で１００％ひずみにまで伸ばすためにかけられるエネルギーを表し、エネルギー100から0%ひずみは、レンズのサンプルが１００％から０％ひずみに戻される際に解放されるエネルギーを表す、
を用いて計算される、前記〔１〕又は〔２〕に記載のコンタクトレンズ。
〔４〕前記第１のシロキサンモノマーにおいて、式（１）のｍが４であり、式（１）のｎが１であり、式（１）のＲ1がブチル基であり、かつ、式（１）の各Ｒ2が独立に水素原子又はメチル基のいずれかである、前記〔１〕〜〔３〕のいずれか一項に記載のコンタクトレンズ。
〔５〕前記第１のシロキサンモノマーの数平均分子量が４００ダルトン〜７００ダルトンである、前記〔１〕〜〔４〕のいずれか一項に記載のコンタクトレンズ。
〔６〕前記重合性組成物が少なくとも１種の架橋剤をさらに含む、前記〔１〕〜〔５〕のいずれか一項に記載のコンタクトレンズ。
〔７〕前記少なくとも１種の架橋剤がビニル含有架橋剤を含む、前記〔６〕に記載のコンタクトレンズ。
〔８〕前記重合性組成物中に存在するビニル含有架橋剤の総量が約０．０１〜約２．０単位質量部である、前記〔７〕に記載のコンタクトレンズ。
〔９〕前記重合性組成物中に存在する第１のシロキサンモノマーの量と前記重合性組成物中に存在するビニル含有架橋剤の総量の比が単位質量部で１００：１〜４００：１である、前記〔８〕に記載のコンタクトレンズ。
〔１０〕前記重合性組成物が少なくとも１種の親水性モノマーをさらに含む、前記〔１〕〜〔９〕のいずれか一項に記載のコンタクトレンズ。
〔１１〕前記少なくとも１種の親水性モノマーが、１個のＮ−ビニル基を有する親水性アミドモノマーを含む、前記〔１０〕に記載のコンタクトレンズ。
〔１２〕前記重合性組成物中に存在する第１のシロキサンモノマーの量と前記重合性組成物中に存在する第２のシロキサンモノマーの量の比が単位質量部で少なくとも３：１である、前記〔１〕〜〔１１〕のいずれか一項に記載のコンタクトレンズ。
〔１３〕前記重合性組成物中に存在するシロキサンモノマーの総量が約３５〜約４０単位質量部である、前記〔１〕〜〔１２〕のいずれか一項に記載のコンタクトレンズ。
〔１４〕前記第２のシロキサンモノマーが式（２）：
【化２】
2014513812.tif 000004
式中、式（２）のＲ1は水素又はメチル基のいずれかから選択され；式（２）のＲ2は水素又はＣ1-4炭化水素基のいずれかから選択され；ｍは０〜１０の整数を表し；式（２）のｎは４〜１００の整数を表し；式（２）のａ及びｂは１以上の整数を表し；ａ＋ｂは２０〜５００に相当し；ｂ／（ａ＋ｂ）は０．０１〜０．２２に相当し；かつシロキサン単位の構造はランダム構造を含む、
で表される、前記〔１〕〜〔１３〕のいずれか一項に記載のコンタクトレンズ。
〔１５〕前記第２のシロキサンモノマーにおいて、式（２）のｍが０であり、式（２）のｎが５〜１０のうち１つの整数であり、式（２）のａが６５〜９０のうち１つの整数であり、式（２）のｂが１〜１０のうち１つの整数であり、かつ、式（２）のＲ1がメチル基である、前記〔１４〕に記載のコンタクトレンズ。
〔１６〕前記〔１〕〜〔１５〕のいずれか一項に挙げられた複数のコンタクトレンズを含み、完全に水和した際に、バッチの少なくとも２０の個々のレンズに関して測定された値の平均に基づき、約３０％ｗｔ／ｗｔ〜約７０％ｗｔ／ｗｔの平均平衡含水率（ＥＷＣ）、又は少なくとも５５バーラーの平均酸素透過率、又は７０度未満の平均捕捉気泡動的前進接触角、又は５５度未満の平均捕捉気泡静的接触角、又はそれらの任意の組合せを有する、シリコーンヒドロゲルコンタクトレンズのバッチ。
〔１７〕シリコーンヒドロゲルコンタクトレンズを製造する方法であって、以下の工程、
混和性の重合性組成物を準備する工程であって、前記重合性組成物が、
（ａ）式（１）：
【化３】
2014513812.tif 000005
式中、式（１）のｍは３〜１０のうち１つの整数を表し、式（１）のｎは１〜１０のうち１つの整数を表し、式（１）のＲ1は１〜４個の炭素原子を有するアルキル基であり、かつ、式（１）のＲ2は水素原子又はメチル基である、
で表される第１のシロキサンモノマー、及び
（ｂ）少なくとも７，０００ダルトンの数平均分子量を有し両末端がメタクリレートでエンドキャップされたポリジメチルシロキサンである、第２のシロキサンモノマー、
を含む、工程、
前記重合性組成物をコンタクトレンズ金型アセンブリ内で重合させて重合レンズ体を形成する工程、
前記重合レンズ体を洗浄液と接触させて前記重合レンズ体から抽出可能材料を除去する工程、及び
前記重合レンズ体をコンタクトレンズパッケージ内のコンタクトレンズパッケージング溶液中にパッケージングする工程、
を含み、前記シリコーンヒドロゲルコンタクトレンズは、完全に水和した際に、約２５％〜約４５％のエネルギー損失を有する、方法。
〔１８〕前記接触工程が、前記重合レンズ体を、揮発性有機溶媒を含まない洗浄液と接触させる工程を含む、前記〔１７〕に記載の方法。
〔１９〕前記第１のシロキサンモノマーの数平均分子量が４００ダルトン〜７００ダルトンである、前記〔１７〕又は〔１８〕に記載の方法。
〔２０〕前記エネルギー損失が式（Ｂ）：
（（エネルギー0から100%ひずみ−エネルギー100から0%ひずみ）／エネルギー0から100%ひずみ）×１００    （Ｂ）
式中、エネルギー0から100%ひずみは、レンズのサンプルを一定速度で１００％ひずみにまで伸ばすためにかけられるエネルギーを表し、エネルギー100から0%ひずみは、レンズのサンプルが１００％から０％ひずみに戻される際に解放されるエネルギーを表す、
を用いて計算される、前記〔１７〕、〔１８〕又は〔１９〕に記載の方法。